REVENDICATIONS 1. Corps de boîtes et couvercles en complexe métalloplastique du type métal-polymère-métal obtenues par emboutissage et caractérisés en ce que le complexe métalloplastique est constitué d'une couche centrale de polymère thermoplastique d'épaisseur P revêtue sur chacune de ses faces intérieure et extérieure de feuilles métalliques d'épaisseurs respectives Mi et Me, telles que le rapport P/(Mi + Me) soit supérieur à 0,5. 2. Corps de boîtes et couvercles selon la revendication 1, caractérisés en ce que le rapport P/(Mi + Me) est compris entre 0,7 et 2,5. 3. Corps de boîtes et couvercles selon la revendication 2, caractérisés en ce que le rapport P/(Mi + Me) est compris entre 1,0 et 2. 4. Corps de boîtes selon l'une des revendication 1 à 3, caractérisés en ce que l'épaisseur P du polymère est comprise entre 100 et 500 pin et l'épaisseur M1 ou Me de chacune des feuilles métalliques est comprise entre 25 et 150 pin. 5. Couvercles selon l'une des revendication 1 à 3, caractérisés en ce que l'épaisseur P du polymère est comprise entre 80 et 300 pin et l'épaisseur M1 ou Me de chacune des feuilles métalliques est comprise entre 25 et 100 pin. 6. Corps de boites et couvercles selon l'une des revendication 1 à 5, caractérisés en ce que la résistance au pelage du complexe métalloplastique est supérieure à 0,2 N/mm. 7. Corps de boite et couvercles selon l'une des revendication 1 à 6, caractérisés en ce que les feuilles métalliques sont choisies parmi des feuilles d'acier, étamé ou non, revêtu de chrome, de zinc, de nickel, ou de chrome-oxyde de chrome, d'aluminium, d'un alliage d'aluminium. 8. Corps de boite et couvercles selon la revendication 7, caractérisés en ce que les feuilles métalliques sont en alliage d'aluminium. 9. Corps de boite et couvercles selon l'une des revendications 1 à 8, caractérisés en ce que le polymère constituant la couche centrale est choisi parmi l'un des polymères thermoplastiques suivants: polypropylène, polyéthylènes haute et basse densité, polyesters, polyamides. 10. Corps de boite et couvercles selon l'une des revendications 1 à 9, caractérisés en ce que le polymère constituant la couche centrale contient un polymère recyclé. 11. Corps de boite et couvercles selon l'une des revendications 1 à 10, caractérisés en ce qu'une couche d'adhésif constitué d'un polymère thermodurcissable, de type polyuréthanne ou époxy et d'épaisseur comprise entre 1 et 20 micromètres pour les corps de boîte et entre 1 et 10 micromètres pour les couvercles est interposée entre la couche centrale de polymère et la ou les feuilles de métal, l'épaisseur d'adhésif étant comprise dans l'épaisseur totale de polymère P. 12. Corps de boite et couvercles selon l'une des revendications 1 à 10, caractérisés en ce qu'une couche d'adhésif, d'épaisseur comprise entre 1 et 20 micromètres pour les corps de boite et entre 1 et 10 micromètres pour les couvercles, en un polymère thermoplastique appartenant au groupe de polymères formé par les polyoléfines modifiées par un acide éthylénique, les polymères éthylène-acryliques (EAA), les polyesters et les copolymères des monomères correspondant à ces polymères, est interposée entre la couche centrale de polymère et la ou les feuilles de métal, l'épaisseur d'adhésif étant comprise dans l'épaisseur totale de polymère P. 13 Corps de boite et couvercles selon la revendication 7, caractérisés en ce que les feuilles métalliques sont en métaux différents, la feuille correspondant à l'intérieur de la boîte ayant une meilleure résistance à la corrosion et la feuille correspondant à l'extérieur de la boite ayant une meilleure résistance mécanique. 14. Corps de boite finie, en complexe métalloplastique métalpolymère-métal muni d'un bord supérieur roulé dans lequel la feuille métallique correspondant à l'intérieur de la boite et qui est donc en extension, est rompue à l'endroit où le rayon de courbure est le plus faible. 15. Corps de boite finie selon la revendication 14, caractérisée en ce que la feuille métallique correspondant à l'extérieur de la boite est plus épaisse que celle correspondant à l'intérieur de la boîte. 16. Procédé de fabrication de corps de boites embouties, caractérisé en ce qu'il comprend les étapes suivantes: a) préparation d'une bande de complexe métalloplastique constitué d'une couche centrale de polymère thermoplastique d'épaisseur P revêtue sur chacune de ses faces intérieure et extérieure de feuilles métalliques d'épaisseurs respectives Mi et Me, telles que le rapport P/(Mi + Me) soit supérieur à 0,5; b) découpage de flans dans la bande; c) emboutissage des flans pour donner des corps de boite en une ou plusieurs passes successives. 17. Procédé de fabrication de couvercles emboutis, caractérisé en ce qu'il comprend les étapes suivantes: a) préparation d'une bande de complexe métalloplastique constitué d'une couche centrale de polymère thermoplastique d'épaisseur P revêtue sur chacune de ses faces intérieure et extérieure de feuilles métalliques d'épaisseurs respectives Mi et Me, telles que le rapport P/(Mi + Me) soit supérieur à 0,5; b) découpage de flans dans la bande; c) emboutissage des flans pour donner des couvercles en une seule passe. 18. Procédé de fabrication de corps de boites ou de couvercles emboutis selon l'une des revendications 16 et 17, caractérisé en ce que le rapport P/(Mi + Me) est compris entre 0,7 et 2,5. 19. Procédé de fabrication de corps de boîtes ou de couvercles emboutis selon l'une des revendications 16 et 17, caractérisé en ce que le rapport P/(Mi + Me) est compris entre 1,0 et 2. 20. Procédé de fabrication de corps de boites embouties selon l'une des revendications 16, 18 ou 19, caractérisé en ce que l'emboutissage se fait en deux ou plusieurs passes. 21. Procédé de fabrication de corps de boites et de couvercles emboutis à ouverture facile ou non selon l'une des revendications 16 à 20, caractérisé en ce que la couche centrale de polymère a une épaisseur comprise entre 100 et 500 pin pour les corps de boite et entre 80 et 300 pin pour les couvercles et chacune des feuilles métalliques une épaisseur comprise entre 25 et 150 micromètres pour les corps de boite et entre 25 et 100 pin pour les couvercles. 22. Procédé de fabrication de corps de boites et de couvercles emboutis selon l'une des revendications 16 à 21, caractérisé en ce que l'on interpose une couche d'adhésif d'épaisseur comprise entre 1 et 20 micromètres pour les corps de boîtes et entre 1 et 10 micromètres pour les couvercles entre la couche centrale de polymère et la ou les feuilles de métal, l'épaisseur d'adhésif étant comprise dans l'épaisseur totale de polymère P. 23. Procédé de fabrication de corps de boîtes et de couvercles emboutis selon l'une des revendications 16 à 22, caractérisé en ce que le polymère thermoplastique est choisi parmi le polypropylène, les polyéthylènes haute et basse densité, les polyesters, les polyamides. 24. Procédé de fabrication de corps de boites et de couvercles emboutis selon la revendication 22, caractérisé en ce que l'adhésif est un polymère thermodurcissable choisi parmi les polyuréthannes et les résines époxy. 25. Procédé de fabrication de corps de boîtes et de couvercles emboutis selon la revendication 22, caractérisé en ce que l'adhésif est un polymère thermoplastique choisi parmi le polypropylène modifié par un acide éthylénique, un copolymère éthylène-acide acrylique, un polyester ou leurs copolymères. 26. Procédé de fabrication de corps de boites et de couvercles emboutis selon l'une des revendications 16 à 25, caractérisé en ce que le métal des feuilles métalliques est choisi parmi l'acier, l'acier chromé ou étamé, l'aluminium, les alliages d'aluminium. 27. Procédé de fabrication de corps de boites emboutis selon la revendication 26, caractérisé en ce que la feuille métallique correspondant à l'extérieur de la boite est plus épaisse que celle correspondant à l'intérieur de la boite. 28. Procédé de fabrication de corps de boîtes emboutis selon l'une des revendications 16 à 27, caractérisé en ce que chacune des deux passes d'emboutissage est faite avec un poinçon cylindrique à base circulaire dans lequel les génératrices se raccordent sur la base par un rayon de courbure compris entre 5 et 10 mm et la deuxième passe est faite avec un angle d'entrée de la matrice sur l'horizontale compris entre 10 et 70". 29. Procédé de fabrication de corps de boites emboutis selon la revendication 28, caractérisé en ce que l'arc de cercle reliant la génératrice du poinçon à la base se raccorde sur un deuxième arc de cercle centré sur l'axe du poinçon.